(57)【要約】【課題】治療を行うのに十分な柔軟性及び強度を有し、かつ、形状復元性能の良いバルーンカテーテルを提供すること。【解決手段】バルーンカテーテルのバルーン１２０は、バルーンカテーテルのバルーン１２０を、ガラス転移温度が体温以下である形状記憶層１２１と、形状記憶層１２１よりも強度の高い基材層１２２と、を有する。ガラス転移温度が体温以下の形状記憶層１２１を有することにより、高温での形状付けが必要ないので基材層１２２の柔軟性及び強度を低下させずに済む上に、形状記憶層１２１の効果により、ガラス転移温度以上の温度である血管内で元の折り畳み形状に戻る力が大きくなる。【選択図】図２
2015181772.tif 000002
【特許請求の範囲】
【請求項１】
チューブ状のシャフトと、
前記シャフトの遠位部に設けられ、前記シャフトの内腔を通じて流体が流出入されることにより、折り畳み状態及び拡張状態で遷移可能なバルーンと、
を有するバルーンカテーテルであって、
前記バルーンは、
ガラス転移温度が体温以下である形状記憶層と、
前記形状記憶層よりも強度の高い基材層と、
を有するバルーンカテーテル。
【請求項２】
前記形状記憶層のガラス転移温度は、３３°Ｃ以下である、
請求項１に記載のバルーンカテーテル。
【請求項３】
前記形状記憶層は、ポリウレタンを含む、
請求項１又は請求項２に記載のバルーンカテーテル。
【請求項４】
バルーンカテーテルの製造方法であって、
ガラス転移温度が体温以下である形状記憶層と、前記形状記憶層よりも強度の高い基材層と、を有するバルーンを作成する工程と、
前記バルーンに流体を流出入させるための内腔が形成されたチューブ状のシャフトに、前記バルーンを取り付ける工程と、
前記バルーンを、前記形状記憶層のガラス転移温度よりも高い温度で折り畳み、この折り畳んだ状態で前記ガラス転移温度以下とすることにより、前記バルーンに折り畳み形状を記憶させる工程と、
を含むバルーンカテーテルの製造方法。
【請求項５】
前記形状記憶層のガラス転移温度は、３３°Ｃ以下である、
請求項４に記載のバルーンカテーテルの製造方法。
【発明の詳細な説明】
【技術分野】
【０００１】
本発明は、折り畳み状態及び拡張状態で遷移可能なバルーンを有するバルーンカテーテル、及び、その製造方法に関する。
【背景技術】
【０００２】
バルーンカテーテルは、血管などの脈管に狭窄が生じた場合に、血管の狭窄部位を拡張して血管末梢側の血流を改善するための医療器具として広く用いられている。バルーンによる狭窄部位の拡張は、狭窄部位にバルーンが直接当接するようにバルーンを拡張させる場合と、ステントの内側からバルーンを拡張させる場合（ステントを狭窄部位に留置させる場合）と、がある。バルーンカテーテルを用いて施術を行う場合、先ず、バルーンカテーテルを血管内に挿入してバルーンを狭窄部位に一致させる。次いで、バルーンに加圧流体を注入してバルーンを拡張させることで、狭窄部位を拡張治療する。拡張治療を行った後は、バルーンを減圧収縮させ、バルーンカテーテルを血管内から抜去する。
【０００３】
ここで、バルーン部分は折り畳まれ小径化された状態で狭い脈管内を経由した後に、目的の狭窄部位やステント内で拡張される。拡張後のバルーンは、脈管内からの抜去、あるいは、脈管内における次の治療部位への移動のために、収縮される。
【０００４】
このため、バルーンは、拡張後に、元の折り畳み形状に戻る性能が要求される。このような性能を実現する一つの方法として、特許文献１では、金型を用いてバルーンに高温で形状付けする技術が開示されている。また、特許文献２では、バルーン自体を特殊な形状に成形する技術が開示されている。
【先行技術文献】
【特許文献】
【０００５】
【特許文献１】特開２００３−６２０８０号公報
【特許文献２】特許第２６７１９６１号公報
【発明の概要】
【発明が解決しようとする課題】
【０００６】
ところで、従来のバルーンカテーテルのバルーンは、拡張後の形状復元性能が不十分であり、一度バルーンを加圧して拡張させると、減圧して収縮させても元の折り畳み形状に戻りにくかった。このため、バルーンを一度拡張させると、減圧して収縮させたとしても、拡張前の輪郭よりも大きくなってしまうので、脈管内からの抜去時、あるいは、脈管内における次の治療部位への移動時に、脈管内壁を傷つけてしまう可能性がある。また、輪郭が大きくなったバルーンは、狭窄部位で引っ掛かり易い状態となってしまうので、バルーンを次の治療部位（狭窄部位）まで到達させるためには、バルーンによって狭窄部位の血管を傷つけないように注意しながらバルーンカテーテルを狭窄部位まで押し込む必要がある。また、収縮後のバルーンの輪郭が大き過ぎて次の治療部位（狭窄部位）に位置させることが困難な場合には、一度も拡張されていないバルーンが取り付けられている新たなバルーンカテーテルに交換する必要がある。これらの結果、治療時間が長くなり、患者の体に負担となるおそれもある。
【０００７】
また、特許文献１のように、バルーンに高温で形状付けを行うと、形状復元性能は向上したとしても、加熱によってバルーンの柔軟性が低下し、さらに加熱温度によってはバルーンの強度も低下するおそれもあり、バルーンカテーテル自体に要求される性能が損なわれる可能性がある。
【０００８】
本発明は、以上の点を考慮してなされたものであり、治療を行うのに十分な柔軟性及び強度を有し、かつ、形状復元性能の良いバルーンカテーテルを提供する。また、本発明は、そのようなバルーンカテーテルの製造方法を提供する。
【課題を解決するための手段】
【０００９】
本発明のバルーンカテーテルの一つの態様は、
チューブ状のシャフトと、
前記シャフトの遠位部に設けられ、前記シャフトの内腔を通じて流体が流出入されることにより、折り畳み状態及び拡張状態で遷移可能なバルーンと、
を有するバルーンカテーテルであって、
前記バルーンは、
ガラス転移温度が体温以下である形状記憶層と、
前記形状記憶層よりも強度の高い基材層と、
を有する。
【００１０】
本発明のバルーンカテーテルの製造方法の一つの態様は、
ガラス転移温度が体温以下である形状記憶層と、前記形状記憶層よりも強度の高い基材層と、を有するバルーンを作成する工程と、
前記バルーンに流体を流出入させるための内腔が形成されたチューブ状のシャフトに、前記バルーンを取り付ける工程と、
前記バルーンを、前記形状記憶層のガラス転移温度よりも高い温度で折り畳み、この折り畳んだ状態で前記ガラス転移温度以下とすることにより、前記バルーンに折り畳み形状を記憶させる工程と、
を含む。
【発明の効果】
【００１１】
本発明によれば、治療を行うのに十分な柔軟性及び強度を有し、かつ、形状復元性能の良いバルーンカテーテルを実現できる。
【図面の簡単な説明】
【００１２】
【図１】実施の形態に係るバルーンカテーテルの全体構成を示す概略図
【図２】実施の形態によるバルーンの断面図
【図３】他の実施の形態によるバルーンの断面図
【発明を実施するための形態】
【００１３】
以下、本発明の実施の形態について、図面を参照して詳細に説明する。
【００１４】
＜全体構成＞
図１は、本発明の実施の形態に係るバルーンカテーテルの構成例を示す図である。バルーンカテーテル１００は、ハブ１１０、バルーン１２０、プロキシマルシャフト１３０、ディスタルシャフト１４０、及びガイドワイヤルーメンチューブ１５０を有する。
【００１５】
ハブ１１０は、血管形成術においてバルーンカテーテル１００を操作する医師の手元に配置される。ハブ１１０は、高圧流体を供給するインフレータ等のような圧力印加装置（図示せず）と接続可能に構成されている。プロキシマルシャフト１３０は、ハブ１１０と流体連通可能に接合され、遠位側に延在し、さらにその遠位側には、ディスタルシャフト１４０が流体連通可能に接合されている。ディスタルシャフト１４０の遠位側にはバルーン１２０が接合されている。プロキシマルシャフト１３０及びディスタルシャフト１４０は、チューブ状となっており、高圧流体をバルーン１２０内部に供給するための流路が形成されている。バルーン１２０の遠位端は、ガイドワイヤルーメンチューブ１５０の外周面を囲繞してその外周面に接合される。
【００１６】
ガイドワイヤルーメンチューブ１５０は、その内腔（ガイドワイヤルーメン）が上記流路と連通することなくディスタルシャフト１４０とコアキシャル型又はバイアキシャル型の二重管構造を成すようディスタルシャフト１４０を貫通し、さらにバルーン１２０を貫通して設けられている。ガイドワイヤルーメンチューブ１５０の近位側の開口部は、プロキシマルシャフト１３０とディスタルシャフト１４０との接合部近傍に配設され、ガイドワイヤルーメンチューブ１５０の遠位側の開口部は、バルーン１２０の先端部よりもさらに遠位側に配設されている。近位側の開口部は、ガイドワイヤ１６０の挿出口であるガイドワイヤポート１７０として設けられている。
【００１７】
この構成により、バルーン１２０に供給される高圧流体がバルーン１２０内部に滞留し、バルーン１２０が拡張する。バルーン１２０は、高圧流体が内部に供給される前には、ディスタルシャフト１４０の外径とほぼ同じ寸法に折り畳まれ、ガイドワイヤルーメンチューブ１５０の遠位側の外周面に密着するように設けられている。バルーン１２０は、高圧流体が内部に供給されると、折り目が展開することで拡張する。なお、図１は、バルーン１２０が拡張した状態を示している。
【００１８】
＜バルーン１２０の構成＞
図２は、本実施の形態のバルーン１２０の部分を、シャフト１４０の長手方向に対して垂直な方向に切った断面図である。なお、図２は、バルーン１２０が拡張した状態、あるいは、形状付け前の状態を示している。
【００１９】
バルーン１２０は、形状記憶層１２１と、基材層１２２と、を有する。形状記憶層１２１は、基材層１２２の内面に固着されている。
【００２０】
形状記憶層１２１は、ガラス転移温度が体温以下である材料からなる。体温はおおよそ３３℃〜４２℃となり得、平均体温はおおよそ３７℃である。バルーンカテーテル１２０を用いた治療を行う人間の体温が、３３℃以下であることは想定し難いことを考慮して、形状記憶層１２１としては、ガラス転移温度が３３℃以下の材料が選定されている。このように、形状記憶層１２１としては、治療中に想定される最低の体温以下のガラス転移温度の材料を用いることが好ましい。
【００２１】
さらに、形状を記憶させるとき（形状付け）の環境温度の実現のし易さや、ガラス転移温度を超えたときの復元力のことなどを考慮すると、形状記憶層１２１のガラス転移温度はあまり低すぎない方がよい。実際上、形状記憶層１２１のガラス転移温度Ｔｇは、０℃≦Ｔｇ≦３３℃の範囲であることが好ましい。本実施の形態の場合には、形状記憶層１２１として、ガラス転移温度が３０℃のポリウレタンが用いられている。
【００２２】
基材層１２２は、形状記憶層１２１よりも強度が高い材料により形成されている。実際には、ここでの強度とは引っ張り強度のことである。これにより、バルーン１２０内に流体が注入されバルーン１２０内の圧力が高くなった場合でも、バルーン１２０が破裂したり、バルーン１２０に穴があいて内部から外部に流体が漏れ出すことを防止できる。
【００２３】
基材層１２２の材料としては、上述したように形状記憶層１２１よりも強度が高いことに加えて、柔軟性の高い材料を用いることが好ましく、このような材料として例えばポリアミドやポリアミドエラストマーなどを用いることができる。
【００２４】
なお、バルーン１２０は、図２に限らず、図３に示すように構成してもよい。つまり、図３Ａに示すように形状記憶層１２１を基材層１２２の外周面側に配置してもよく、図３Ｂに示すように形状記憶層１２１の外周面側及び内周面側に基材層１２２を形成してもよく、図３Ｃに示すように基材層１２２の外周面側及び内周面側に形状記憶層１２１を形成してもよい。さらに、形状記憶層１２１は、必ずしもバルーン１２０の全周に亘って形成される必要はなく、基材層１２２の周方向に部分的に固着されていてもよい。要は、バルーン１２０は、ガラス転移温度が体温以下である形状記憶層と、形状記憶層よりも強度の高い基材層と、を有する構成であればよい。
【００２５】
＜バルーンカテーテルの製造方法＞
次に、本実施の形態によるバルーンカテーテルの製造方法について説明する。
【００２６】
先ず、押し出し成形機によって、形状記憶層と基材層とを有するチューブを作成する。なお、チューブは、押し出し成形機によって形成する以外にも、基材層に形状記憶層をコーティングするようにして形成してもよい。本発明は、形状記憶層及び基材層の形成の仕方に限定されるものではない。
【００２７】
次に、このチューブは、近位側の端部がディスタルシャフト１４０の外周面に接合されると共に、遠位側の端部がガイドワイヤルーメンチューブ１５０の外周面に接合されることにより、ディスタルシャフト１４０の内腔を通してチューブ内に流体が導入されて膨張され得る状態で、ディスタルシャフト１４０の先端付近に取り付けられる。
【００２８】
このようにチューブをディスタルシャフト１４０及びガイドワイヤルーメンチューブ１５０の外周面に取り付けた後に、チューブを円筒形状の外枠（ダイ）の内部空間に配置した状態でチューブを膨張させることにより、チューブを外枠の内面に圧接させる。この状態で、チューブの温度を、形状記憶層のガラス転移温度よりも高くした後に、形状記憶層のガラス転移温度以下にする。これにより、図２あるいは図３に示すようなバルーン１２０が形成される。
【００２９】
次に、バルーン１２０に対して折り畳み形状を付ける（つまり、折り畳み形状を記憶させる）。この形状付けは、例えば、バルーン１２０を覆う外枠（ダイ）をバルーン１２０を回転させながら縮径することで行うようにすればよい。これにより、バルーン１２０に対して傘のような折り目を付けることができる。この形状付けの際には、バルーン１２０の温度を、形状記憶層１２１のガラス転移温度よりも高くした後に、形状記憶層１２１のガラス転移温度以下にする。本実施の形態では、形状記憶層１２１としてガラス転移温度が３０℃のポリウレタンを用いているので、外枠（ダイ）によってバルーン１２０に外周方向から折り畳み圧力をかけた状態で、バルーン１２０を３０℃よりも高い温度にした後に、３０℃以下の温度にすることで形状付けを行う。
【００３０】
＜実施の形態の動作及び効果＞
上述した製造方法にて形状付けされ折り畳まれたバルーン１２０は、血管などの脈管内に挿入される。このとき、脈管内の温度はガラス転移温度よりも高いので、バルーン１２０は折り畳まれた形状を保ったまま治療部位までスムーズに移動され得る。
【００３１】
治療部位でバルーン１２０内を加圧することで、バルーン１２０を拡張させる。このとき、バルーン１２０は基材層１２２を有するので、従来と同等の圧力（例えば２０気圧程度）を加えても、破裂や漏れが生じることなく拡張される。
【００３２】
次に、バルーン１２０を脈管内から抜去するため、あるいは、脈管内における次の治療部位に移動させるために、バルーン１２０内を減圧して、バルーン１２０を収縮させる。このとき、バルーン１２０は、形状記憶層１２１を有し、そのガラス転移温度が体温以下とされているので、折り畳まれた状態に戻る。この結果、バルーン１２０は、この一度拡張された後に収縮されたときの折り畳み状態での輪郭が従来のバルーンと比較して小さくなるので、脈管内をスムーズに移動できるようになる。特に、次の狭窄部位（治療部位）で引っ掛かりにくくなるので、収縮後のバルーンを次の治療部位（狭窄部位）にスムーズに位置させることができるようになる。この結果、治療時間が短くなり、患者への負担も少なくなる。
【００３３】
本実施の形態のバルーン１２０は、ガラス転移温度が体温以下の形状記憶層１２１を有することにより、高温での形状付けが必要ないので基材層１２２の柔軟性を低下させずに済む上に、形状記憶層１２１の効果により、ガラス転移温度以上の温度である脈管（血管）内で元の折り畳み形状に戻る力が大きい。因みに、本実施の形態のバルーン１２０は、体内ではガラス転移温度以下となることはないので、拡張された状態が記憶されてしまうことはなく、折り畳まれた状態が記憶されたままとなる。加えて、ガラス転移温度が低い材料は、一般に強度が低いが、本実施の形態では、基材層１２２を設けることで強度を補っている。
【００３４】
以上説明したように、本実施の形態によれば、バルーンカテーテル１００のバルーン１２０を、ガラス転移温度が体温以下である形状記憶層１２１と、形状記憶層１２１よりも強度の高い基材層１２２と、を有する構成としたことにより、治療を行うのに十分な柔軟性及び強度を有し、かつ、形状復元性能の良いバルーンカテーテルを実現できる。
【００３５】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【産業上の利用可能性】
【００３６】
本発明は、折り畳み状態及び拡張状態で遷移可能なバルーンを有するバルーンカテーテルに適用し得る。
【符号の説明】
【００３７】
１００  バルーンカテーテル
１１０  ハブ
１２０  バルーン
１２１  形状記憶層
１２２  基材層
１３０  プロキシマルシャフト
１４０  ディスタルシャフト
１５０  ガイドワイヤルーメンチューブ
１６０  ガイドワイヤ
１７０  ガイドワイヤポート
【図１】
2015181772.tif 000003
【図２】
2015181772.tif 000004
【図３】
2015181772.tif 000005